【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
Ａ）ポリ（ヘキサメチレンドデカンジアミド）、ポリ（ヘキサメチレンテトラデカンジアミド）、ポリ（ヘキサメチレンヘキサデカンジアミド）、又はこれらのいずれかの組み合わせから選択される脂肪族ポリアミド約６５〜約８５重量％と、
Ｂ）エチレン／ビニルアルコールコポリマー、ポリ（ビニルアルコール）、又はこれらの組み合わせから選択され、０．５〜３０ｇ／１０分のメルトインデックスを有するポリヒドロキシポリマー約１５〜約３５重量％と、
を含む熱可塑性組成物であって、
１３０℃で１０００時間、５０／５０の水／エチレングリコール混合物に浸した後の前記熱可塑性組成物の破断点伸びが、成分（Ｂ）を含まない同じ熱可塑性組成物の破断点伸びよりも少なくとも３００％大きく、重量％は成分（Ａ）と（Ｂ）の合計を基準とする、熱可塑性組成物。
【請求項２】
Ａ）ｉ）ポリ（ヘキサメチレンドデカンジアミド）、ポリ（ヘキサメチレンテトラドデカンジアミド）、ポリ（ヘキサメチレンヘキサデカンジアミド）、又はこれらのいずれかの組み合わせから選択される、０超〜約５０重量％の脂肪族ポリアミドと、
ｉｉ）ポリ（ヘキサメチレンドデカンジアミド／ヘキサメチレンテレフタルアミド）、ポリ（ヘキサメチレンテトラデカンジアミド／ヘキサメチレンテレフタルアミド）、ポリ（ヘキサメチレンヘキサデカンジアミド／ヘキサメチレンテレフタルアミド）、又はこれらのいずれかの組み合わせから選択され、脂肪族繰り返し単位：半芳香族繰り返し単位のモル比が５０：５０〜８０：２０である、約５０〜１００重量％の半芳香族コポリアミドと、
の混合物７５〜９５重量％と、
Ｂ）エチレン／ビニルアルコールコポリマー、ポリ（ビニルアルコール）、又はこれらの組み合わせから選択され、０．５〜３０ｇ／１０分のＭＩを有するポリヒドロキシポリマー約５〜約２５重量％と、
のブレンド物を含む熱可塑性組成物であって、
１３０℃で１０００時間、５０／５０の水／エチレングリコール混合物に浸した後の前記熱可塑性組成物の破断点伸びが、成分（Ｂ）を含まない同じ熱可塑性組成物の破断点伸びよりも少なくとも３００％大きく、重量％は成分（Ａ）と（Ｂ）の合計を基準とする、熱可塑性組成物。
【請求項３】
Ａ）ポリ（ヘキサメチレンドデカンジアミド／ヘキサメチレンテレフタルアミド）、ポリ（ヘキサメチレンテトラデカンジアミド／ヘキサメチレンテレフタルアミド）、ポリ（ヘキサメチレンヘキサデカンジアミド／ヘキサメチレンテレフタルアミド）、又はこれらのいずれかの組み合わせから選択され、脂肪族繰り返し単位：半芳香族繰り返し単位のモル比が５０：５０〜８０：２０である半芳香族コポリアミド７５〜９５重量％と、
Ｂ）エチレン／ビニルアルコールコポリマー、ポリ（ビニルアルコール）、又はこれらの組み合わせから選択され、０．５〜３０ｇ／１０分のＭＩを有するポリヒドロキシポリマー約５〜約２５重量％と、
のブレンド物を含む熱可塑性組成物であって、
１３０℃で１０００時間、５０／５０の水／エチレングリコール混合物に浸した後の前記熱可塑性組成物の破断点伸びが、成分（Ｂ）を含まない同じ熱可塑性組成物の破断点伸びよりも少なくとも３００％大きく、重量％は成分（Ａ）と（Ｂ）の合計を基準とする、熱可塑性組成物。
【請求項４】
請求項１〜３のいずれか１項に記載の熱可塑性組成物を含む、ホース、パイプ、又はチューブ。
【手続補正２】
【補正対象書類名】明細書
【補正対象項目名】００５１
【補正方法】変更
【補正の内容】
【００５１】
本発明を以下の実施例により更に詳しく説明する。以下の実施例は例示目的で示されているにすぎず、また、本発明を実施例に限定するために用いられているものではないことが理解されるべきである。
なお、本発明は、特許請求の範囲を含め、以下の発明を包含する。
１．Ａ）ポリ（ヘキサメチレンドデカンジアミド）、ポリ（ヘキサメチレンテトラデカンジアミド）、ポリ（ヘキサメチレンヘキサデカンジアミド）、又はこれらのいずれかの組み合わせから選択される脂肪族ポリアミド約６５〜約８５重量％と、
Ｂ）エチレン／ビニルアルコールコポリマー、ポリ（ビニルアルコール）、又はこれらの組み合わせから選択され、０．５〜３０ｇ／１０分のメルトインデックスを有するポリヒドロキシポリマー約１５〜約３５重量％と、
を含む熱可塑性組成物であって、
１３０℃で１０００時間、５０／５０の水／エチレングリコール混合物に浸した後の前記熱可塑性組成物の破断点伸びが、成分（Ｂ）を含まない同じ熱可塑性組成物の破断点伸びよりも少なくとも３００％大きく、重量％は成分（Ａ）と（Ｂ）の合計を基準とする、熱可塑性組成物。
２．前記脂肪族ポリアミドがポリ（ヘキサメチレンドデカンジアミド）である、１に記載の熱可塑性組成物。
３．前記ポリヒドロキシポリマーが約１８〜約３５重量％存在する、１に記載の熱可塑性組成物。
４．補強剤が存在しない、１に記載の熱可塑性組成物。
５． Ａ）ｉ）ポリ（ヘキサメチレンドデカンジアミド）、ポリ（ヘキサメチレンテトラドデカンジアミド）、ポリ（ヘキサメチレンヘキサデカンジアミド）、又はこれらのいずれかの組み合わせから選択される、０超〜約５０重量％の脂肪族ポリアミドと、
ｉｉ）ポリ（ヘキサメチレンドデカンジアミド／ヘキサメチレンテレフタルアミド）、ポリ（ヘキサメチレンテトラデカンジアミド／ヘキサメチレンテレフタルアミド）、ポリ（ヘキサメチレンヘキサデカンジアミド／ヘキサメチレンテレフタルアミド）、又はこれらのいずれかの組み合わせから選択され、脂肪族繰り返し単位：半芳香族繰り返し単位のモル比が５０：５０〜８０：２０である、約５０〜１００重量％の半芳香族コポリアミドと、
の混合物７５〜９５重量％と、
Ｂ）エチレン／ビニルアルコールコポリマー、ポリ（ビニルアルコール）、又はこれらの組み合わせから選択され、０．５〜３０ｇ／１０分のＭＩを有するポリヒドロキシポリマー約５〜約２５重量％と、
のブレンド物を含む熱可塑性組成物であって、
１３０℃で１０００時間、５０／５０の水／エチレングリコール混合物に浸した後の前記熱可塑性組成物の破断点伸びが、成分（Ｂ）を含まない同じ熱可塑性組成物の破断点伸びよりも少なくとも３００％大きく、重量％は成分（Ａ）と（Ｂ）の合計を基準とする、熱可塑性組成物。
６． Ａ）ポリ（ヘキサメチレンドデカンジアミド／ヘキサメチレンテレフタルアミド）、ポリ（ヘキサメチレンテトラデカンジアミド／ヘキサメチレンテレフタルアミド）、ポリ（ヘキサメチレンヘキサデカンジアミド／ヘキサメチレンテレフタルアミド）、又はこれらのいずれかの組み合わせから選択され、脂肪族繰り返し単位：半芳香族繰り返し単位のモル比が５０：５０〜８０：２０である半芳香族コポリアミド７５〜９５重量％と、
Ｂ）エチレン／ビニルアルコールコポリマー、ポリ（ビニルアルコール）、又はこれらの組み合わせから選択され、０．５〜３０ｇ／１０分のＭＩを有するポリヒドロキシポリマー約５〜約２５重量％と、
のブレンド物を含む熱可塑性組成物であって、
１３０℃で１０００時間、５０／５０の水／エチレングリコール混合物に浸した後の前記熱可塑性組成物の破断点伸びが、成分（Ｂ）を含まない同じ熱可塑性組成物の破断点伸びよりも少なくとも３００％大きく、重量％は成分（Ａ）と（Ｂ）の合計を基準とする、熱可塑性組成物。
７．前記ポリヒドロキシポリマーが、水酸基含量１０〜９０モル％のエチレン／ビニルアルコールコポリマーである、１、５及び６のいずれか１項に記載の熱可塑性組成物。
８．前記ポリヒドロキシポリマーが約５〜約２０重量％存在する、５又は６に記載の熱可塑性組成物。
９．アイオノマーポリマー、酸でグラフト化されたエチレンポリマー、酸無水物でグラフト化されたエチレンポリマー、アルファオレフィンホモポリマー、アルファオレフィンコポリマー、又はこれらのいずれかの組み合わせから選択される１種または複数種のポリマー０超〜約２５重量％を更に含む、１に記載の熱可塑性組成物。
１０．１、５、及び６のいずれか１項に記載の熱可塑性組成物を含む、ホース、パイプ、又はチューブ。